(57)【要約】【課題】電磁波シールド性とソフト性を有する透湿防水性布帛、およびかかる透湿防水性布帛を用いてなる心臓ペースメーカー保護用衣料を提供する。【解決手段】繊維材料からなる基布に、厚さ３〜１００μｍの重合体皮膜層Ａおよび厚さ１．０×１０−６〜１．５×１０−４ｍｍの金属皮膜層をこの順に積層し、必要に応じて厚さ３〜１００μｍの重合体皮膜層Ｂをさらに積層する。【選択図】なし【特許請求の範囲】
【請求項１】
繊維材料からなる基布に、厚さ３〜１００μｍの重合体皮膜層Ａおよび厚さ１．０×１０−６〜１．５×１０−４ｍｍの金属皮膜層がこの順に積層されてなることを特徴とする透湿防水性布帛。
【請求項２】
前記金属皮膜層の上に、厚さ３〜１００μｍの重合体皮膜層Ｂがさらに積層されてなる、請求項１に記載の透湿防水性布帛。
【請求項３】
前記重合体皮膜層Ａおよび／または重合体皮膜層Ｂが、ポリウレタン系重合体からなるフィルムで形成される、請求項１または請求項２に記載の透湿防水性布帛。
【請求項４】
前記重合体皮膜層Ａおよび／または重合体皮膜層Ｂが、ポリエステル系重合体からなるフィルムで形成される、請求項１または請求項２に記載の透湿防水性布帛。
【請求項５】
金属皮膜層が、アルミニウム、銅、ニッケル、銀、クロム、およびチタンからなる群より選択されるいずれか１種の金属からなる、請求項１〜４のいずれかに記載の透湿防水性布帛。
【請求項６】
金属皮膜層が真空蒸着法またはスパッタリング法で形成された、請求項１〜５のいずれかに記載の透湿防水性布帛。
【請求項７】
基布がポリエステル繊維からなる織物である、請求項１〜６のいずれかに記載の透湿防水性布帛。
【請求項８】
基布を構成する繊維の単糸繊度が０．１〜０．９ｄｔｅｘの範囲内である、請求項１〜７のいずれかに記載の透湿防水性布帛。
【請求項９】
電磁波シールド特性が８０〜１０００ＭＨｚの周波数帯で３０ｄＢ以上である、請求項１〜８のいずれかに記載の透湿防水性布帛。
【請求項１０】
ＪＩＳ  Ｌ  １０９６  ６．１９  カンチレバー法により測定した剛軟度が３〜２０ｍｍの範囲内である、請求項１〜９のいずれかに記載の透湿防水性布帛。
【請求項１１】
ＪＩＳ  Ｌ  １０９２  Ｂ法により測定した耐水圧が１０００〜４００００ｍｍの範囲内である、請求項１〜１０のいずれかに記載の透湿防水性布帛。
【請求項１２】
ＪＩＳ  Ｌ  １０９９  Ｂ法により測定した透湿度が２５００〜１５０００ｇ／ｍ２／２４ｈｒの範囲内である、請求項１〜１１のいずれかに記載の透湿防水性布帛。
【請求項１３】
請求項１〜１２のいずれかに記載の透湿防水性布帛を用いてなる、心臓ペースメーカー保護用衣料。
【発明の詳細な説明】
【技術分野】
【０００１】
本発明は、電磁波シールド性とソフト性を有する透湿防水性布帛、およびかかる透湿防水性布帛を用いてなる心臓ペースメーカー保護用衣料に関するものである。
【背景技術】
【０００２】
従来、アウトドアー衣料、スキーウエアー等の素材として、織編物にポリウレタンやポリエステル系エラスマーをラミネートさせた透湿防水性布帛が多数提案されている（例えば、特許文献１、特許文献２、特許文献３、特許文献４参照）。かかる透湿防水性布帛を用いて得られた衣料を着用すると、発汗しても蒸れることがなく優れた着用快適性が得られる。
【０００３】
他方近年では、高齢化社会となり心臓ペースメーカーを使用する人が増え、携帯電話など外部の電磁波から心臓ペースメーカーを保護する衣料の提案が望まれている。
しかしながら、従来の電磁波シールド材としては、布帛を構成する繊維に金属メッキを施したものや布帛の表面に電磁波シールド層を形成したもの（例えば、特許文献５、特許文献６参照）などが提案されているが、十分な電磁波シールド性を得るためには、金属メッキや電磁波シールド層の厚みを厚くする必要があり、ソフト性の点で満足とはいえなかった。また、透湿防水性をも兼ね備えたものはあまり提案されていなかった。
【０００４】
【特許文献１】特開２０００−２９０８７８号公報
【特許文献２】特開平５−２１４６７４号公報
【特許文献３】特開平１１−２０９５０６号公報
【特許文献４】特開２００４−３１５８１７号公報
【特許文献５】特開２００３−２３６９９６号公報
【特許文献６】特開２００３−８２８２号公報
【発明の開示】
【発明が解決しようとする課題】
【０００５】
本発明は上記の背景に鑑みなされたものであり、その目的は、電磁波シールド性とソフト性を有する透湿防水性布帛、およびかかる透湿防水性布帛を用いてなる心臓ペースメーカー保護用衣料を提供することにある。
【課題を解決するための手段】
【０００６】
本発明者は、上記目的を達成するため鋭意検討した結果、繊維材料からなる基布に、透湿防水性を有する重合体皮膜層を積層し、該重合体皮膜層に真空蒸着法またはスパッタリング法で薄い金属皮膜層積層することにより、透湿性とソフト性を損なうことなく優れた電磁波シールド性を有する透湿防水性布帛が得られることを見出し、さらに鋭意検討を重ねることにより本発明に想到した。
【０００７】
かくして、本発明によれば「繊維材料からなる基布に、厚さ３〜１００μｍの重合体皮膜層Ａおよび厚さ１．０×１０−６〜１．５×１０−４ｍｍの金属皮膜層がこの順に積層されてなることを特徴とする透湿防水性布帛。」が提供される。
【０００８】
その際、前記金属皮膜層の上に、厚さ３〜１００μｍの重合体皮膜層Ｂがさらに積層されていることが好ましい。また、前記重合体皮膜層Ａおよび／または重合体皮膜層Ｂが、ポリウレタン系重合体からなるフィルム、またはポリエステル系重合体からなるフィルムで形成されることが好ましい。一方金属皮膜層が、アルミニウム、銅、ニッケル、銀、クロム、およびチタンからなる群より選択されるいずれか１種の金属からなることが好ましい。かかる金属皮膜層は、真空蒸着法またはスパッタリング法で形成されていることが好ましい。
【０００９】
本発明の透湿防水性布帛において、基布がポリエステル繊維からなる織物であることが好ましい。また、基布を構成する繊維の単糸繊度としては、０．１〜０．９ｄｔｅｘの範囲内であることが好ましい。
【００１０】
本発明の透湿防水性布帛において、電磁波シールド特性が８０〜１０００ＭＨｚの周波数帯で３０ｄＢ以上であることが好ましい。また、ＪＩＳ  Ｌ  １０９６  ６．１９  カンチレバー法により測定した剛軟度が３〜２０ｍｍの範囲内であることが好ましい。また、ＪＩＳ  Ｌ  １０９２  Ｂ法により測定した耐水圧が１０００〜４００００ｍｍの範囲内であることが好ましい。さらに、ＪＩＳ  Ｌ  １０９９  Ｂ法により測定した透湿度が２５００〜１５０００ｇ／ｍ２／２４ｈｒの範囲内であることが好ましい。
また、本発明によれば、前記の透湿防水性布帛を用いてなる心臓ペースメーカー保護用衣料が提供される。
【発明の効果】
【００１１】
本発明によれば、電磁波シールド性とソフト性とを有する透湿防水性布帛、およびかかる透湿防水性布帛を用いてなる心臓ペースメーカー保護用衣料が提供される。
【発明を実施するための最良の形態】
【００１２】
以下、本発明の実施の形態について詳細に説明する。
まず、繊維材料からなる基布の少なくともどちらか一方の面に、厚さ３〜１００μｍ（好ましくは５〜１５μｍ）の重合体皮膜層Ａが積層されている。かかる厚さが３μｍよりも小さいと皮膜強度が低下し十分な防水性が得られず好ましくない。逆に、厚さが１００μｍよりも大きいと、透湿防水性布帛のソフト性が低下し好ましくない。
【００１３】
かかる重合体皮膜層Ａを形成する重合体としては、透湿防水用の通常の重合体でよい。例えば、ポリウレタン系重合体、ポリアクリル系重合体、ポリアミド系重合体、ポリエステル系重合体、ポリ塩化ビニル系重合体、ポリフッ素系重合体などが例示される。なかでも、ポリウレタン系重合体や、特開２０００−２９０８７８号公報に開示されているような、ポリアルキレングリコール残基、アルキレングリコール残基、およびジカルボン酸残基からなるポリエーテルエステル系エラストマーなどのポリエステル系重合体が好ましい。皮膜構造としては、微多孔質皮膜、無孔質皮膜どちらでもよい。
【００１４】
無孔質皮膜は上記重合体に、−ＣＯＯＭ、−ＮＨ２、−ＣＮ、−ＯＨ、−ＮＨＣＯＮＨ２等の親水基を含有した重合体を乾式凝固にて皮膜形成させると、この親水基により透湿性が得られ、かつ無孔質皮膜なので優れた防水性が得られる。
【００１５】
一方、微多孔質皮膜を得る方法としては、特開２００４−３１５８１７号公報や特開平１１−２０９５９６号公報に開示されているように、重合体と、有機溶剤および水からなる混合溶液を基材にキャストした後、有機溶剤および水を蒸発させる方法が例示される。
【００１６】
繊維材料からなる基布に重合体皮膜層Ａを積層させる方法としては、（１）ポリウレタン系重合体溶液（例えば、大日本インキ工業（株）製クリスボンＫＨ−２５と川研ファインケミカル（株）製アルキレートＤとの混合溶液、大日本インキ工業（株）製クリスボンＫＨ−２５ＣＡＴなど）や、ポリエステル系重合体溶液（例えば、テレフタル酸ジメチル、エチレングリコール、テトラメチレングリコール、ポリエチレングリコール、および触媒の混合溶液など）の重合体溶液からフィルムを得たのち、該フィルムを、接着剤（例えば、大日本インキ工業（株）製クリスボンＡＤ８６５と大日本インキ工業（株）製アクセルＴとの混合溶液、大日本インキ工業（株）タイフォースＨ−１０４０など）を用いて基布に接着させる方法、（２）通常のコーテイング方法で重合体溶液を基布に直接コーテイングする方法などが例示される。なかでも、前者のフィルムを基布に接着する方法が、薄い皮膜で優れた透湿防水性が得られ好ましい。
【００１７】
本発明の透湿防水性布帛は、かかる重合体皮膜層Ａの上に厚さ１．０×１０−６〜１．５×１０−４ｍｍ（好ましくは５×１０−４〜５×１０−５ｍｍ）の金属皮膜層が積層されている。かかる厚さが１．０×１０−６ｍｍよりも小さいと、十分な電磁波シールド性が得られず好ましくない。逆に、かかる厚さが１．５×１０−４ｍｍよりも大きいと、ソフト性および透湿性が損なわれ好ましくない。
【００１８】
かかる金属皮膜層を形成する金属としては、優れた電磁波シールド性を得る上で、アルミニウム、銅、ニッケル、銀、クロム、チタンなどが好適に例示される。
金属皮膜層を形成する方法としては、前記の厚さの金属皮膜層を得る上で、通常の真空蒸着法やスパッタリング法が好ましい。
【００１９】
本発明の透湿防水性布帛において、前記の金属皮膜層金属皮膜層が表面に露出していてもよいが、さらにその上に、保護層として厚さ３〜１００μｍ（好ましくは５〜１５μｍ）の重合体皮膜層Ｂが積層されていることが好ましい。かかる重合体皮膜層Ｂを形成する重合体としては、重合体皮膜層Ａを形成する重合体と同様のものでよい。その際、重合体皮膜層Ｂを形成する重合体と重合体皮膜層Ａを形成する重合体とを異ならせてもよいが、同一である方が製造工程を簡略化でき好ましい。
【００２０】
本発明の透湿防水性布帛において、重合体皮膜層Ａおよび金属皮膜層は基布の表裏どちらか一面に積層されておればよい。表裏の両面に積層されていてもよいが、ソフト性の点で一面にのみ積層されていることが好ましい。
【００２１】
また、本発明の透湿防水性布帛において、基布に重合体皮膜層Ａと金属皮膜層がこの順に積層されていることが肝要である。例えば、基布に金属皮膜層が積層された上に重合体皮膜層Ａが積層されていると、金属は単繊維の表面に付着しているため、繊維間空隙には金属が存在せず、電磁波シールド性が損なわれ好ましくない。
【００２２】
本発明の透湿防水性布帛の基布を構成する繊維材料としては、綿、羊毛、麻、ビスコースレーヨン繊維、ポリエステル繊維、ナイロン繊維、ポリオレフィン繊維、セルロースアセテート繊維など通常の繊維でよいが、優れた透湿防水性を得る上でポリエステル繊維が最も好ましい。
【００２３】
ここでいうポリエステル繊維としては、テレフタル酸を主たるジカルボン酸成分とし、少なくとも１種のグリコール、好ましくはエチレングリコール、トリメチレングリコール、テトラメチレングリコールなどから選ばれた少なくとも１種のアルキレングリコールを主たるグリコール成分とするポリエステル繊維が例示される。該ポリエステルには、必要に応じて第３成分が共重合及び／又はブレンドされていてもよい。さらには、各種安定剤、紫外線吸収剤、増粘分枝剤、艶消し剤、着色剤、その他各種改良剤等も必要に応じて配合されていてもよい。
【００２４】
繊維形態としては、長繊維でも短繊維でもよいが、優れた透湿防水性を得る上で長繊維（マルチフィラメント）であることが好ましい。また、かかるマルチフィラメントには、仮撚加工や、インターレースやタスランなどの空気加工が施されていてもよい。さらには、必要に応じて撚糸が施されていてもよいが、無撚のほうが防水性が向上し好ましい。
【００２５】
マルチフィラメントの総繊度、単糸繊度、フィラメント数は特に限定されないが、優れた透湿防水性や、ソフト性を得る上で、総繊度で４０〜１１０ｄｔｅｘ、単糸繊度で０．２〜０．９ｄｔｅｘ（より好ましくは０．３〜０．６ｄｔｅｘ）、フィラメント数で５０〜３００本（より好ましく１００〜２００本）の範囲であることが好ましい。
【００２６】
前記基布の組織としては特に限定されず通常の織編組織でよいが、防水性の点で平組織の織物が特に好ましい。また、かかる織物の密度としては、経密度６０〜２５０本／２．５４ｃｍ、緯密度６０〜２５０本／２．５４ｃｍの範囲が適当である。
【００２７】
本発明の透湿防水性布帛は、前述のように重合体皮膜層の上に金属皮膜層が形成されているので  、優れた電磁波シールド性が得られる。また同時に、かかる金属皮膜層の厚さが１．０×１０−６〜１．５×１０−４ｍｍと薄いので透湿性とソフト性が損なわれることがない。透湿性が損なわれない理由はまだ明らかにされていないが、透湿性が得られる程度の非常に小さい微細孔が形成されているのではないかと推定している。
【００２８】
本発明の透湿防水性布帛において、実用上、電磁波シールド特性が、ＫＥＣ法にて８０〜１０００ＭＨｚの周波数帯で３０ｄＢ以上であることが好ましい。また、ソフト性としては、ＪＩＳ  Ｌ  １０９６  ６．１９  カンチレバー法により測定した剛軟度で３〜２０ｍｍの範囲内であることが好ましい。耐水性としては、ＪＩＳ  Ｌ  １０９２  Ｂ法により測定した耐水圧で１０００〜４００００ｍｍの範囲内であることが好ましい。透湿度としては、ＪＩＳ  Ｌ  １０９９  Ｂ法により測定した透湿度で２５００〜１５０００ｇ／ｍ２／２４ｈｒの範囲内であることが好ましい。このような、電磁波シールド性、ソフト性、透湿防水性は、重合体皮膜層および金属皮膜層の厚さを前記の範囲内で適宜選定することにより容易に得ることができる。
なお、本発明の透湿防水性布帛には、難燃加工、濃色加工、蓄熱保温加、マイナスイオン発生剤加工など他の機能加工を付加することも可能である。
【００２９】
次に、本発明の心臓ペースメーカー保護用衣料は、前記の透湿防水性布帛を用いてなる衣料である。該衣料は、透湿防水性布帛だけで構成されていてもよいし、心臓ペースメーカーの近傍のみ前記の透湿防水性布帛を配し、それ以外の個所は通常の布帛（例えば、ポリエステル繊維、ナイロン繊維、アクリル繊維、天然繊維など通常の衣料用繊維からなる織編物など）が配されていてもよい。衣料の形状も特に限定されず、セーター、ジャンパー、インナーウエアーなどいずれでもよい。
【００３０】
本発明の心臓ペースメーカー保護用衣料は、電磁波シールド性、ソフト性、透湿防水性に優れるので、雨天時や発汗時にも快適に使用することができ、アウトドアーウエアーやスキーウエアーとして好適である。
【００３１】
また、電磁波シールド性と透湿防水性機能をもつ本発明の布帛によれば、衣料内部に各種電子制御機器、たとえば、コンピューターや薬剤投入システムなどを着装した所謂“ウエアラブルコンピューター”布帛が可能になり、大きな特需用途（健康、工業、特殊環境、軍需など）に展開可能である。
【実施例】
【００３２】
次に本発明の実施例を詳述するが、本発明はこれらによって限定されるものではない。なお、実施例中の各測定項目は下記の方法で測定した。
＜電磁波シールド特性＞
洗濯前およびＪＩＳ  Ｌ  ０２１７  １０３法で規定された洗濯を５回行ったものについて、ＫＥＣ法にて８０〜１０００ＭＨｚの周波数帯域で測定した。なお、ｎ数は５で平均値を算出した。
＜ソフト性＞
ＪＩＳ  Ｌ  １０９６  ６．１９  カンチレバー法により剛軟度（ｍｍ）を測定した。
＜耐水圧＞
ＪＩＳ  Ｌ  １０９２  Ｂ法により測定した。
＜透湿度＞
ＪＩＳ  Ｌ  １０９９  Ｂ法により測定した。
＜剥離強力＞
フィルムが接着された布帛から、経方向および緯方向に長さ８ｃｍ×巾２．５４ｃｍの長方形状の試料を切り取り、該試料の短辺側の一端のフィルム約１ｃｍを基布からはがし、このはがされた両端部をそれぞれチャックでつかみ、伸張速度：２００％／分にてチャック間隔を広げていくときの剥離強力を測定し、巾：２．５４ｃｍあたりの強力として表した。なお、経方向および緯方向について各々ｎ数５で測定し、その平均値を算出した。
【００３３】
［実施例１］
経糸として、総繊度５５ｄｔｅｘ／１４４ｆｉｌの通常のポリエチレンテレフタレートマルチフィラメント、緯糸として、総繊度５５ｄｔｅｘ／１４４ｆｉｌの通常のポリエチレンテレフタレートマルチフィラメントを用い、平織物（生機の経糸密度１２７本／２．５４ｃｍ、生機の緯糸密度１１９本／２．５４ｃｍ）を織成した後、８０℃で精錬後、１３０℃３０分間通常の染色加工を施し、基布（経糸密度１４３本／２．５４ｃｍ、緯糸密度１３５本／２．５４ｃｍ）を得た。
【００３４】
次いで、該基布の一方の面に接着剤（大日本インキ工業（株）製タイフォースＨ−１０４０と大日本インキ工業（株）製）を付着量５ｇ／ｍ２で塗布し、大日本インキ工業（株）製クリスボンＫＨ−２５ＣＡＴ（ポリウレタン系重合体）をあらかじめ、温度１３０℃で１分乾燥させ膜厚１０μｍに作製したフィルムと貼り合わせた後、温度４０℃の恒温室で２４時間の熟成を行った。
【００３５】
次いで、真空蒸着法（真空度１．２×１０−４Ｐａ、スピード１００ｍ／分）にて、該フィルムの表面にアルミニウム蒸着し、厚さ７×１０−５ｍｍの金属皮膜層を形成し、透湿防水性布帛を得た。
【００３６】
得られた透湿防水性布帛において、電磁波シールド特性は、洗濯前３０ｄＢ以上、洗濯５回後１０〜２０ｄＢ、ソフト性は１０ｍｍ、耐水圧は１５０００ｍｍＨ２Ｏ、透湿度は５２００ｇ／ｍ２／２４Ｈｒｓ、剥離強力は、経方向１１．１Ｎ／２．５４ｃｍ、緯方向１１．８Ｎ／２．５４ｃｍであった。
【００３７】
［実施例２］
大日本インキ工業（株）製クリスボンＫＨ−２５と川研ファインケミカル（株）製アルキレートＤとの混合溶液を用いて、ポリウレタン系重合体からなるフィルム（厚さ１０μｍ）を作製した。
【００３８】
次いで、実施例１と同じ基布に、接着剤（大日本インキ工業（株）製クリスボンＡＤ８６５と大日本インキ工業（株）製アクセルＴとの混合溶液）を付着量５ｇ／ｍ２で塗布し、該フィルムを貼り合せた。
【００３９】
次いで、真空蒸着法（真空度９．０×１０−５Ｐａ、スピード１００ｍ／分）にて、該フィルムの表面にアルミニウム蒸着し、厚さ１．２×１０−４ｍｍの金属皮膜層を形成した。
【００４０】
次いで、該金属皮膜層の表面に接着剤（大日本インキ工業（株）製タイフォースＨ−１０４０と大日本インキ工業（株）製）を付着量５ｇ／ｍ２で塗布し、上記の大日本インキ工業（株）製クリスボンＫＨ−２５と川研ファインケミカル（株）製アルキレートＤとの混合溶液からなるフィルム（厚さ１０μｍ）を貼り合せた後、温度４０℃の恒温室で２４時間の熟成を行った。
【００４１】
得られた透湿防水性布帛において、電磁波シールド特性は、洗濯前３０ｄＢ以上、洗濯５回後３０ｄＢ以上、ソフト性は１２ｍｍ、耐水圧は２５０００ｍｍＨ２Ｏ、透湿度は４０００ｇ／ｍ２／２４Ｈｒｓ、剥離強力は、経方向１２．５Ｎ／２．５４ｃｍ、緯方向１２．５Ｎ／２．５４ｃｍであった。
【産業上の利用可能性】
【００４２】
本発明によれば、電磁波シールド性とソフト性を有する透湿防水性布帛、およびかかる透湿防水性布帛を用いてなる心臓ペースメーカー保護用衣料が提供され、その工業的価値は極めて大である。さらに、電磁波シールド性と透湿防水性機能をもつ、本発明の布帛によれば、衣料内部に各種電子制御機器、たとえば、コンピューターや薬剤投入システムなどを着装した所謂“ウエアラブルコンピューター”布帛が可能になり、大きな特需用途（健康、工業、特殊環境、軍需など）に展開が可能である。